СПОСОБ ПОЛУЧЕНИЯ СУЛЬФИДНОГО ТВЕРДОГО ЭЛЕКТРОЛИТА

1. Способ получения твердого электролита на сульфидной основе, включающий:
2
2
5
2
2
5
стадию 1 получения раствора, на которой смешивают LiS и PS друг с другом в органическом растворителе так, что молярное отношение LiS/PS становится от 0,7 до 1,5, с получением однородного раствора Li-P-S;
стадию 2 получения раствора, на которой получают однородный раствор Li-Si-S, который содержит по меньшей мере элементарный литий (Li), элементарный кремний (Si) и элементарную серу (S) в органическом растворителе;
стадию смешивания растворов, на которой однородный раствор Li-P-S и однородный раствор Li-Si-S смешивают друг с другом с получением однородного смешанного раствора;
2
стадию получения суспензии, на которой указанный однородный смешанный раствор и LiS смешивают друг с другом с получением суспензии;
стадию высушивания, на которой из указанной суспензии удаляют органический растворитель с получением предшественника; и
стадию термической обработки, на которой предшественник нагревают до 200-700°С с получением твердого электролита на сульфидной основе.
2
2
2. Способ по п.1, отличающийся тем, что стадия 2 получения раствора включает добавление LiS и SiS в органический растворитель, который должен быть смешан с ними, с получением однородного раствора Li-Si-S.
2
2
3. Способ по п.1 или 2, отличающийся тем, что стадия 2 получения раствора включает добавление LiS и SiS в органический растворитель, который должен быть смешан с ними, и фильтрование смеси с получением однородного раствора Li-Si-S.
4. Способ по любому из пп.1-3, отличающийся тем, что органический растворитель на стадии 1 получения раствора и на стадии 2 получения раствора представляет собой по меньшей мере один, выбранный из группы, состоящей из тетрагидрофурана, ацетонитрила, этилацетата и метилацетата.
5. Способ по любому из пп.1-4, отличающийся тем, что стадия смешивания растворов включает дополнительное добавление галогенида лития с получением однородного смешанного раствора.
6. Способ получения твердого электролита на сульфидной основе, включающий:
3
4
стадию 1 получения суспензии, на которой получают суспензию, содержащую LiPS;
стадию получения раствора, на которой получают однородный раствор Li-Si-S, который содержит по меньшей мере элементарный литий (Li), элементарный кремний (Si) и элементарную серу (S) в органическом растворителе;
3
4
стадию 2 получения суспензии, на которой смешивают друг с другом суспензию, содержащую LiPS, и однородный раствор Li-Si-S с получением смешанной суспензии;
2
стадию 3 получения суспензии, на которой указанную смешанную суспензию и LiS смешивают друг с другом с получением суспензии;
стадию высушивания, на которой из суспензии, полученной на стадии 3 получения суспензии, удаляют органический растворитель с получением предшественника; и
стадию термической обработки, на которой предшественник нагревают до 200-700°С с получением твердого электролита на сульфидной основе.
2
2
5
2
2
5
2
3
4
7. Способ по п.6, отличающийся тем, что стадия 1 получения суспензии включает смешивание LiS и PS друг с другом в органическом растворителе так, что молярное отношение LiS/PS становится от 0,7 до 1,5, с получением однородного раствора Li-P-S, и смешивание однородного раствора Li-P-S и LiS друг с другом с получением суспензии, содержащей LiPS.
2
2
8. Способ по п.6 или 7, отличающийся тем, что стадия получения раствора включает добавление LiS и SiS в органический растворитель, который должен быть смешан с ними, с получением однородного раствора Li-Si-S.
2
2
9. Способ по любому из пп.6-8, отличающийся тем, что стадия получения раствора включает добавление LiS и SiS в органический растворитель, который должен быть смешан с ними, и фильтрование смеси с получением однородного раствора Li-Si-S.
10. Способ по любому из пп.6-9, отличающийся тем, что органический растворитель на стадии получения раствора представляет собой по меньшей мере один, выбранный из группы, состоящей из тетрагидрофурана, ацетонитрила, этилацетата и метилацетата.
11. Способ по любому из пп.6-10, отличающийся тем, что стадия 2 получения суспензии включает дополнительное добавление галогенида лития с получением смешанной суспензии.
12. Способ по любому из пп.1-11, отличающийся тем, что температура на стадии высушивания составляет от 60 до 280°С.
13. Способ по любому из пп.1-12, отличающийся тем, что твердый электролит на сульфидной основе содержит твердый электролит на основе LGPS и имеет пики при по меньшей мере 2θ=20,18°±0,50°, 20,44°±0,50°, 26,96°±0,50° и 29,58°±0,50° на профиле рентгеновской дифракции (CuKα: λ=1,5405 Å).